FR 3152022 A1 20250214 FR 2308671 A 20230811 Nouveaux accélérateurs pour compositions hydrauliques à base de laitier granulé de haut fourneau La présente invention concerne une composition d’adjuvant comprenant, par rapport à la masse totale de la composition d’adjuvant : - de 1 % à 60 % en masse d’un sel d’aluminium, et - un sel de calcium et/ou du laitier cristallisé de haut fourneau. La présente invention concerne également une composition de liant hydraulique adjuvantée et une composition hydraulique comprenant une telle composition d’adjuvant. Figure pour l'abrégé : Aucune Nouveaux accélérateurs pour compositions hydrauliques à base de laitier granulé de haut fourneau La présente invention concerne une composition d’adjuvant pour liants hydrauliques à base de laitier granulé de haut fourneau comprenant une combinaison spécifique d’adjuvants. La présente invention concerne également une composition de liant hydraulique et une composition hydraulique à base de liant hydraulique comprenant du laitier granulé de haut fourneau et comprenant ladite combinaison d’adjuvants. La présente invention concerne en outre l’utilisation de ladite combinaison d’adjuvants pour améliorer les résistances mécaniques en compression d’une composition de liant hydraulique ou hydraulique à base de laitier granulé de haut fourneau. Les compositions cimentaires usuelles comprennent une proportion importante de clinker. Par exemple, la plupart des ciments courants définis dans la norme EN 197-1:2011 « Composition, spécifications et critères de conformité des ciments courants » comprend au moins 65 % en poids de clinker. On recherche à abaisser la teneur en clinker des compositions cimentaires afin de réduire les émissions de gaz à effet de serre liées à leur production (empreinte carbone), tout en maintenant leurs propriétés mécaniques et rhéologiques. Cependant, la présence élevée de laitiers granulés de haut fourneau, et la diminution de la teneur en clinker, induit une baisse des résistances mécaniques en compression à court terme, en particulier des résistances mécaniques en compression à 24 heures. Or, les adjuvants connus pour améliorer les résistances mécaniques en compression d’une composition hydraulique à base d’une composition de liant hydraulique à teneur élevée en clinker ne sont pas assez performants pour améliorer les résistances mécaniques en compression d’une composition hydraulique à forte teneur en laitiers granulés de haut fourneau. Il existe donc un besoin pour de nouveaux adjuvants permettant d’améliorer les résistances mécaniques en compression, de préférence à court terme (par exemple à 24 heures), des compositions hydrauliques à base de laitiers granulés de haut fourneau, qui ne détériorent pas les autres propriétés de ces compositions hydrauliques, en particulier leur ouvrabilité dans le temps. Par exemple, pour des applications de type bétons prêts à l’emploi (BPE), le maintien d’ouvrabilité usuellement requis est de 2 heures. Pour des applications spécifiques de grands chantiers (parois moulées par exemple), le maintien d’ouvrabilité requis peut aller jusqu’à 8 heures La présente invention concerne donc une composition d’adjuvant comprenant par rapport à la masse totale de la composition d’adjuvant : - de 1 % à 60 % en masse d’un sel d’aluminium, et - un sel de calcium et/ou du laitier cristallisé de haut fourneau. En effet, les inventeurs ont découvert de façon surprenante que la combinaison d’un sel de calcium et/ou d’un laitier cristallisé de haut fourneau avec un sel d’aluminium améliore l’effet du sel d’aluminium sur les résistances mécaniques en compression, en particulier les résistances mécaniques en compression à court terme. Ils ont donc découvert une synergie entre ces composés, qui permet de significativement accroitre la résistance mécanique en compression, en particulier à court terme, de compositions hydrauliques à base de laitier granulé de haut fourneau. Composition d’adjuvant De préférence, le sel d’aluminium est choisi parmi le carbonate d’aluminium, le chlorure d’aluminium, le nitrate d’aluminium, le trihydroxyde d’aluminium, le sulfate d’aluminium, l’oxalate d’aluminium, l’acétate d’aluminium, le thiocyanate d’aluminium, de préférence le sel d’aluminium est le trihydroxyde d’aluminium. De préférence, le sel de calcium est choisi parmi le chlorure de calcium, le nitrate de calcium, le dihydroxyde de calcium, le sulfate de calcium, l’oxalate de calcium, l’acétate de calcium, le thiocyanate de calcium, de préférence le sel de calcium est le nitrate de calcium. Par laitier cristallisé de haut fourneau, on entend au sens de la présente invention un sous-produit de l’industrie sidérurgique lors de la fabrication de la fonte dans les hauts fourneaux, formé de constituants non ferreux, des fondants et des cendres de coke, et qui a été refroidi lentement afin d’être cristallisé. Le laitier cristallisé de haut fourneau, de par sa faible teneur en phase amorphe (moins de deux tiers en masse), n’est pas considéré comme un liant hydraulique. Selon le processus de refroidissement du laitier en fusion, on distingue donc deux familles : - le laitier cristallisé, obtenu par un refroidissement lent qui le transforme en une roche dure artificielle et chimiquement stable ; et - le laitier vitrifié (granulé) obtenu par un refroidissement brutal à l'eau, qui lui confère une structure vitreuse lui permettant de développer des propriétés de liant hydraulique. Typiquement, le laitier cristallisé de haut fourneau comprend (ou est constitué) de 0% à 40% en masse de phase amorphe et de 60% à 100% en masse de phase cristalline, par rapport à la masse totale de laitier cristallisé de haut fourneau, de préférence de 0% à 20% en masse de phase amorphe et de 80% à 100% en masse de phase cristalline, préférentiellement de 1% à 10% en masse de phase amorphe et de 90% à 99% en masse de phase cristalline. Les teneurs en phase amorphe et phase cristalline sont déterminées par la technique de diffraction des rayons X. Cette technique permet de déterminer la nature et la proportion des phases cristallines et la proportion de phase amorphe par diffraction des rayons X et affinement RIETVELD. Par opposition, le laitier granulé de haut fourneau est obtenu par refroidissement brutal de manière à le vitrifier ; il est très majoritairement amorphe. Le laitier cristallisé de haut fourneau est de préférence tel que défini dans la norme expérimentale française P18-302 publiée par l’AFNOR en décembre 1991. Typiquement, un laitier cristallisé de haut fourneau est composé essentiellement de chaux (CaO) entre 35% et 50% en masse, de silice (SiO 2 ) entre 27% et 39% en masse, d’alumine (Al 2 O 3 ) entre 8% et 24% en masse, et de magnésie (MgO) moins de 12% en masse. Il contient également 5% ou moins en masse d’oxyde de fer (Fe 2 O 3 ) et 2% ou moins en masse de soufre S. De préférence, la taille des particules de laitier cristallisé de haut fourneau est comprise entre 10 nm et 500 µm, de préférence entre 0,2 µm et 400 µm. La taille des particules de laitier cristallisé de haut fourneau est déterminée par granulométrie laser, méthode basée sur le principe de diffraction d’un faisceau laser par des particules en suspension dans un milieu porteur. De préférence, le laitier cristallisé de haut fourneau est moulu. La surface spécifique des particules de laitier cristallisé de haut fourneau moulu est de préférence comprise entre 2000 et 10000 cm 2 /g, de préférence entre 4000 et 9000 cm 2 /g, plus préférentiellement entre 4000 et 6000 cm 2 /g, mesurée avec la méthode par perméabilité à l’air (méthode Blaine) selon la norme EN 196-6. De préférence, la teneur en sel d’aluminium est comprise entre 5% et 50% en masse, de préférence entre 10% et 45% en masse, de préférence entre 15% et 40% en masse, de préférence entre 20% et 35% en masse, par rapport à la masse totale de la composition d’adjuvant. De préférence, la teneur en sel de calcium et/ou en laitier cristallisé de haut fourneau est comprise entre 1% et 40 % en masse, de préférence entre 2 % et 30 % en masse, de préférence entre 5 % et 25 % en masse, de préférence entre 8 % et 15 % en masse, par rapport à la masse totale de la composition d’adjuvant. De préférence, le ratio massique entre la teneur massique en sel d’aluminium et la teneur massique en sel de calcium et/ou en laitier cristallisé de haut fourneau est compris entre 0,1 et 15, de préférence entre 0,5 et 10, de préférence entre 1 et 8, de préférence entre 1,5 et 6, de préférence entre 2 et 5. De préférence, la composition d’adjuvant comprend, par rapport à la masse totale de la composition d’adjuvant, entre 1 % et 60 % en masse d’un sel d’aluminium, et un sel de calcium. De préférence, la composition d’adjuvant comprend en outre un sel alcalin ou alcalino-terreux choisi parmi les sels alcalins ou alcalino-terreux de formiate, carbonate, chlorure, hydroxyde, oxalate, thiocyanate, silicate, sulfate ou nitrate ou leur mélange, de préférence comprend un sel alcalin ou alcalino-terreux de thiocyanate, de préférence comprend du thiocyanate de sodium ou de calcium. De préférence, la teneur en sel alcalin ou alcalino-terreux tel que défini ci-dessus, de préférence la teneur en sel alcalin ou alcalino-terreux de thiocyanate, est comprise entre 0,5 % et 30 % en masse, de préférence entre 1 % et 20 % en masse, de préférence entre 5 % et 15 % en masse, par rapport à la masse totale de la composition d’adjuvant. De préférence, la composition d’adjuvant comprend en outre une alcanolamine, de préférence choisie parmi la diéthanolisopropanolamine (DEIPA), la triisopropanolamine (TIPA), la N,N-bis(2-hydroxypropyl)-N-(hydroxyéthyl)amine (EDIPA), la triéthanolamine (TEA), la N,N,N′,N′-tetrakis(2-hydroxyethyl)ethylenediamine (THEED), la méthyldiéthanolamine (MDEA), la bis-(2-hydroxypropyl)-amine (DIPA) et la diéthanolamine (DEA), préférentiellement l’alcanolamine est la diéthanolisopropanolamine (DEIPA). De préférence, la teneur en alcanolamine est comprise entre 0,5 % et 30 % en masse, de préférence entre 1 % et 20 % en masse, de préférence entre 5 % et 15 % en masse, par rapport à la masse totale de la composition d’adjuvant. De préférence, la composition d’adjuvant se présente sous la forme d’une suspension, de préférence aqueuse, ou d’une poudre, et préférentiellement est sous la forme d’une suspension aqueuse. Lorsque la composition d’adjuvant est sous la forme d’une poudre, elle peut en outre comprendre un composé additionnel sous forme de poudre. Ce composé additionnel est de préférence choisi parmi le carbonate de calcium broyé, le carbonate de calcium précipité, la silice, la silice précipitée, le sulfate de calcium (anhydre ou hémihydrate ou dihydraté), le sulfate de baryum, le laitier granulé de haut fourneau, les argiles calcinées ou non calcinées broyées, la zéolite broyée, les silicates et aluminosilicates, le talc, la craie, la dolomite broyée, la perlite expansée broyée, la diatomite broyée, la diatomite calcinée broyée, les matériaux cimentaires durcis recyclés broyés (dont les bétons mousses) et leurs mélanges. La composition peut également comprendre des colorants et des agents antimousses. Ce composé additionnel est inerte ou a une très faible réactivité, c’est-à-dire qu’il ne réagit pas en présence d’eau, ou significativement plus lentement qu’un liant hydraulique, comme le laitier cristallisé de haut fourneau. Lorsque la composition d’adjuvant est sous la forme d’une suspension, elle peut comprendre un agent dispersant et un agent stabilisant. L’agent dispersant est de préférence choisi parmi les polymères polycarboxylates polyalcoxylés, les polymères phosphonate polyalcoxylés, les polyacides ou les tensioactifs ou leurs mélanges. L’agent stabilisant est de préférence choisi parmi la cellulose ou les dérivées de cellulose (de préférences les éthers de cellulose ou les esters de cellulose ou leurs mélanges), les polysaccharides (de préférence la gomme guar et ses dérivés, la gomme welan, la gomme xanthane, la gomme diutan ou la gomme gellane ou l’un quelconque de leurs mélanges), l’alcool polyvinylique réticulé, les latex et dérivés, les polyéthylène glycol de haute masse molaire (de préférence Mw > 50 000 g/mol), l’alginate de sodium, et les argiles (de préférence la sépiolite ou la bentonite), ou leurs mélanges. La suspension peut également comprendre des biocides, des colorants et des agents antimousses. D’autres additifs peuvent être présents dans la composition d’adjuvant de la présente invention. Ces additifs peuvent être choisis par l’homme du métier parmi les additifs typiques des compositions de liant hydraulique et des compositions hydrauliques. On peut notamment citer les alcanolamines, les glycols, les glycérols, les adjuvants réducteurs d’eau et haut réducteurs d’eau, les tensioactifs, des acides carboxyliques ou leurs sels tels que les acides acétique, adipique, gluconique, formique, oxalique, citrique, maléique, lactique, tartrique, malonique et leurs mélanges, les additifs anti-mousses, les additifs entraineurs d’air et/ou les agents de mouture, les retardateurs de prise. La composition d’adjuvant selon l’invention peut en outre comprendre un adjuvant réducteur ou haut réducteur d’eau choisi parmi les polymères polycarboxylates polyalcoxylés et les polymères phosphonate polyalcoxylés, et l’un quelconque de leurs mélanges. De préférence, les polymères polycarboxylate polyalkoxylés comprennent des unités de formules (I) et (II) suivantes : dans lesquelles - « R2 » et « R3 » représentent indépendamment un hydrogène ou un méthyle, - « M » représente indépendamment les uns des autres H + ou un cation de valence v choisi parmi un cation métallique alcalin, un cation métallique alcalino-terreux, un cation métallique bi- ou trivalent, un cation ammonium ou un cation ammonium organique, - lorsque « M » représente H, « v » représente 1, et lorsque « M » représente un cation, « v » est la valence du cation M, - « R7 » et « R8 » représentent indépendamment un hydrogène, un méthyle ou un groupe de formule –COO(M) 1/ v avec M et v tels que définis ci-dessus, - « m » représente 0, 1 ou 2, - « p » représente 0 ou 1, - « X » est O ou N, et - « R1 » représente un groupe alkyle en C1-C20, un groupe cycloalkyle, un groupe alkylaryle, ou -[O-Alkyl] z -OR6, dans lequel le « Alkyl » de chaque unité O-Alkyl du groupe –[O-Alkyl] z - représente indépendamment un alkylène linéaire ou ramifié comprenant de 2 à 4 atomes de carbone, et « R6 » représente H, un groupe alkyle en C1 à C20, un groupe cyclohexyle ou un groupe alkylaryle, et « z » est un nombre entier allant de 2 à 250, - « a » est un nombre allant de 0,05 à 0,95, « a » étant la fraction molaire d’unités de formule (I) dans le polymère, et - « b » est un nombre allant de 0,05 à 0,95, « b » étant la fraction molaire d’unités de formule (II) dans le polymère. De préférence, les polymères phosphonate polyalcoxylés sont de formule (III) suivante : dans laquelle « R5 » est un atome d'hydrogène ou un groupe hydrocarboné monovalent comportant de 1 à 18 atomes de carbone et éventuellement un ou plusieurs hétéroatomes ; les « Ri » sont semblables ou différents entre eux et représentent un alkylène comme l'éthylène, le propylène, le butylène, l'amylène, l'octylène ou le cyclohexène, ou un arylène comme le styrène ou le méthylstyrène, les « Ri » renfermant éventuellement un ou plusieurs hétéroatomes ; « Q » est un groupe hydrocarboné comportant de 2 à 18 atomes de carbone et éventuellement un ou plusieurs hétéroatomes ; « A » est un groupe alkylène comportant de 1 à 5 atomes de carbone ; les « Rj » sont semblables ou différents entre eux et peuvent être choisis parmi: - le groupe A-PO 3 H 2 , A ayant la signification précitée, - le groupe alkyle comportant de 1 à 18 atomes de carbone et pouvant porter des groupements [R5-O(Ri-O)m], R5 et Ri ayant les significations précitées, « m » est un nombre supérieur ou égal à 0, « r » est le nombre des groupes [R5-O(Ri-O)m] portés par l'ensemble des Rj, « q » est le nombre des groupes [R5-O(Ri-O)m] portés par Q, la somme « r+q » est compris entre 1 et 10, « y » est un nombre entier compris entre 1 et 3, « Q », « N » et les « Rj » peuvent former ensemble un ou plusieurs cycles, ce ou ces cycles pouvant en outre contenir un ou plusieurs autres hétéroatomes. Selon un premier mode de réalisation, la composition d’adjuvant comprend, par rapport à la masse totale de la composition d’adjuvant, de 1 % à 60 % en masse d’un sel d’aluminium, et un sel de calcium. Selon un deuxième mode de réalisation, la composition d’adjuvant comprend, par rapport à la masse totale de la composition d’adjuvant, de 1 % à 60 % en masse d’un sel d’aluminium, et du laitier cristallisé de haut fourneau. Selon un troisième mode de réalisation, la composition d’adjuvant comprend, par rapport à la masse totale de la composition d’adjuvant, de 1 % à 60 % en masse d’un sel d’aluminium, et un mélange de sel de calcium et de laitier cristallisé de haut fourneau. Toutes les caractéristiques de la composition d’adjuvant s’appliquent indépendamment à n’importe quel de ces trois modes de réalisation. En particulier, les teneurs et ratios de la description ci-dessus définis relativement au sel de calcium et au laitier cristallisé de haut fourneau s’appliquent indépendamment au sel de calcium et au laitier cristallisé de haut fourneau. Ainsi, par exemple, dans le premier mode de réalisation, la teneur en sel de calcium est comprise entre 1 % et 40 % en masse, de préférence entre 2 % et 30 % en masse, de préférence entre 5 % et 25 % en masse, de préférence entre 8 % et 15 % en masse, par rapport à la masse totale de la composition d’adjuvant ; dans le deuxième mode de réalisation, la teneur en laitier cristallisé de haut fourneau est comprise entre 1 % et 40 % en masse, de préférence entre 2 % et 30 % en masse, de préférence entre 5 % et 25 % en masse, de préférence entre 8 % et 15 % en masse, par rapport à la masse totale de la composition d’adjuvant ; et par exemple, dans le troisième mode de réalisation, chacun du sel de calcium et du laitier cristallisé de haut fourneaux est indépendamment présent en une teneur comprise entre 1 % et 40 % en masse, de préférence entre 2 % et 30 % en masse, de préférence entre 5 % et 25 % en masse, de préférence entre 8 % et 15 % en masse, par rapport à la masse totale de la composition d’adjuvant. Composition de liant hydraulique adjuvantée La présente invention a également pour objet une composition de liant hydraulique adjuvantée comprenant : - une composition de liant hydraulique comprenant, par rapport à la masse totale sèche de la composition de liant hydraulique, entre 6 % et 95 % en masse de laitier granulé de haut fourneau, et - une composition d’adjuvant selon l’invention. De préférence, la teneur en composition d’adjuvant dans la composition de liant hydraulique adjuvantée, par rapport à la masse totale sèche de la composition de liant hydraulique, est comprise entre 0,05 % et 7,0 % en masse, de préférence entre 0,1 % et 5,0 % en masse, de préférence entre 0,2 % et 4,0 % en masse, de préférence entre 0,3 % et 2,5 % en masse, de préférence entre 0,3 % et 2,0 % en masse. La présente invention concerne donc une composition de liant hydraulique adjuvantée comprenant : - une composition de liant hydraulique comprenant, par rapport à la masse totale sèche de la composition de liant hydraulique, entre 6 % et 95 % en masse de laitier granulé de haut fourneau, - un sel d’aluminium, et - un sel de calcium et/ou du laitier cristallisé de haut fourneau. Au sens de la demande, on entend par « composition de liant hydraulique adjuvantée » une composition comprenant la composition de liant hydraulique et la composition d’adjuvant (soit au moins le sel d’aluminium et le sel de calcium et/ou le laitier cristallisé de haut fourneau) (et éventuellement les adjuvants additionnels), et par « composition de liant hydraulique » la composition de liant hydraulique exempte d’adjuvant. Les teneurs définies par rapport à la masse sèche totale de la composition de liant hydraulique, sont donc définies par rapport à la somme de la masse sèche de chaque constituant principal et secondaire de la composition de liant hydraulique, les composants principaux et secondaires étant tels que définis par la norme EN 197-1:2011 ou la norme EN 197-5:2021. Le sel d’aluminium, le sel de calcium et le laitier cristallisé de haut fourneau sont tels que définis ci-dessus pour la composition d’adjuvant. Au sens de l’invention, une composition de liant hydraulique comprenant, par rapport à la masse totale sèche de la composition de liant hydraulique, entre 6 % et 95 % en masse de laitier granulé de haut fourneau, comprend tous les types de liants hydrauliques comprennent au moins 6 % en masse, et jusqu’à 95 % en masse de laitier granulé de haut fourneau, notamment tous les ciments, par exemples ceux référencés dans la norme EN 197-1:2011 et la norme EN 197-5:2021 qui comprennent au moins 6 % en masse, et jusqu’à 95 % en masse de laitier granulé de haut fourneau Une composition de liant hydraulique selon l’invention comprend par exemple un mélange de CEM I et de entre 6 % et 95 % en masse de laitier granulé de haut fourneau, par rapport à la masse totale sèche de la composition de liant hydraulique. Le laitier granulé de haut fourneau est produit par refroidissement rapide (par exemple trempe à l’eau et projection dans l’eau pulvérisée) d’un laitier en fusion, et contient au moins deux tiers en poids de laitier vitreux (amorphe). Il se distingue donc du laitier cristallisé de haut fourneau éventuellement présent dans la composition d’adjuvant de l’invention. De préférence, le laitier granulé de haut fourneau est moulu. Le laitier granulé de haut fourneau moulu a de préférence une surface spécifique de 2000 à 10000 cm 2 /g, de préférence de 4000 à 9000 cm 2 /g, plus préférentiellement de 4300 à 8000 cm 2 /g, mesurée avec la méthode par perméabilité à l’air (méthode Blaine) selon la norme EN 196-6. De préférence, le laitier granulé de haut fourneau comprend de 67 % à 100 % en masse, de préférence de 95 % à 99 % en masse, de laitier de haut fourneau sous forme amorphe, par rapport à la masse totale de laitier granulé de haut fourneau, et le complément étant du laitier cristallisé de haut fourneau. La composition de liant hydraulique correspond donc, de préférence à un ciment CEM III lorsqu’il comprend de 36 % à 95 % en masse de laitier granulé de haut fourneau ou à un ciment CEM II lorsqu’il comprend de 6 % à 35 % en masse de laitier granulé de haut fourneau ou à un ciment CEM V lorsqu’il comprend de 18 % à 49 % en masse de laitier granulé de haut fourneau ou à un ciment CEM VI lorsqu’il comprend de 31 % à 59 % en masse de laitier granulé de haut fourneau. Il s’agit en particulier des ciments CEM III/A, CEM III/B et CEM III/C, des ciments CEM II/A-S et CEM II/B-S, des ciments CEM II/A-M et CEM II/B-M, des ciments CEM II/C-M, des ciments CEM V/A et CEM V/B, des ciments CEM VI tels que définis dans la norme NF EN 197-1:2011 et la norme EN 197-5:2021. De préférence, la composition de liant hydraulique comprend en outre, par rapport à la masse totale sèche de la composition de liant hydraulique, de 5 % à 94 % en masse de clinker. La composition de liant hydraulique peut également comprendre des additions minérales, à hauteur de ce qui est autorisé par la norme EN 206:2013+A2:2021 et ses Compléments Nationaux. L'expression « additions minérales » désigne les laitiers granulés de haut fourneau (tels que définis dans la norme EN 197-1:2011 paragraphe 5.2.2), les laitiers d'aciérie, les matériaux pouzzolaniques (tels que définis dans la norme EN 197-1:2011 paragraphe 5.2.3), les cendres volantes (telles que définies dans la norme EN 197-1:2011 paragraphe 5.2.4), les schistes calcinés (tels que définis dans la norme EN 197-1:2011 paragraphe 5.2.5), ou encore les fumées de silices (telles que définies dans la norme EN 197-1:2011 paragraphe 5.2.7 ou la norme EN 197-5:2021 paragraphe 5), les carbonates de calcium ou de magnésium ou leurs mélanges. Selon un mode de réalisation, la composition de liant hydraulique comprend, par rapport à la masse totale sèche de la composition de liant hydraulique, entre 15 % et 95 % en masse, de préférence entre 25 % et 95 % en masse, de préférence entre 36 % et 95 % en masse de laitier granulé de haut fourneau. Selon ce mode de réalisation, la composition de liant hydraulique comprend de préférence, par rapport à la masse totale sèche de la composition de liant hydraulique, entre 5 % et 85 % en masse, de préférence entre 5 % et 75 % en masse, de préférence entre 5 % et 64 % en masse, de clinker. De préférence, la composition de liant hydraulique comprend, par rapport à la masse totale sèche de la composition de liant hydraulique, entre 36 % et 65 % en masse de laitier granulé de haut fourneau et entre 35 % et 64 % en masse de clinker. Alternativement, la composition de liant hydraulique comprend de préférence, par rapport à la masse totale sèche de la composition de liant hydraulique, entre 66 % et 80 % en masse de laitier granulé de haut fourneau et entre 20 % et 34 % en masse de clinker. Encore alternativement, la composition de liant hydraulique comprend de préférence, par rapport à la masse totale sèche de la composition de liant hydraulique, entre 81 % et 95 % en masse de laitier granulé de haut fourneau et entre 5 % et 19 % en masse de clinker. Selon un autre mode de réalisation, la composition de liant hydraulique comprend, par rapport à la masse totale sèche de la composition de liant hydraulique, entre 6 % et 60 % en masse, de préférence entre 6 % et 50 % en masse, de préférence entre 6 % et 40 % en masse, de préférence entre 6 % et 35 % en masse de laitier granulé de haut fourneau. Selon ce mode de réalisation, la composition de liant hydraulique comprend de préférence, par rapport à la masse totale sèche de la composition de liant hydraulique, entre 40 % et 94 % en masse, de préférence entre 50 % et 94 % en masse, de préférence entre 60 % et 94 % en masse, de préférence entre 65 % et 94 % en masse, de clinker. De préférence, la composition de liant hydraulique comprend, par rapport à la masse totale sèche de la composition de liant hydraulique, entre 12 % et 20 % en masse de laitier granulé de haut fourneau et entre 80 % et 88 % en masse de clinker. Alternativement, la composition de liant hydraulique comprend de préférence, par rapport à la masse totale sèche de la composition de liant hydraulique, entre 21 % et 35 % en masse de laitier granulé de haut fourneau et entre 65 % et 79 % en masse de clinker. Encore alternativement, la composition de liant hydraulique comprend de préférence, par rapport à la masse totale sèche de la composition de liant hydraulique, entre 36 % et 50 % en masse de laitier granulé de haut fourneau et entre 50 % et 64 % en masse de clinker Selon encore un autre mode de réalisation, la composition de liant hydraulique comprend, par rapport à la masse totale sèche de la composition de liant hydraulique, entre 8 % et 70 % en masse, de préférence entre 10 % et 60 % en masse, de préférence entre 15 % et 55 % en masse, de préférence entre 18 % et 49 % en masse de laitier granulé de haut fourneau. Selon ce mode de réalisation, la composition de liant hydraulique comprend de préférence, par rapport à la masse totale sèche de la composition de liant hydraulique, entre 8 % et 85 % en masse, de préférence entre 10 % et 80% en masse, de préférence entre 15 % et 75 % en masse, de préférence entre 18 % et 70 % en masse, de préférence entre 20 % et 64 % en masse, de clinker. Selon ce mode de réalisation, la composition de liant hydraulique comprend de préférence, par rapport à la masse totale sèche de la composition de liant hydraulique, de préférence entre 10 % et 60 % en masse, de préférence entre 18 % et 49 % en masse d’additions minérales de préférence choisies parmi les pouzzolanes et les cendres volantes siliceuses. De préférence, la composition de liant hydraulique comprend, par rapport à la masse totale sèche de la composition de liant hydraulique, entre 18 % et 30 % en masse de laitier granulé de haut fourneau, entre 40 % et 64 % en masse de clinker et entre 18 % et 30 % en masse d’additions minérales de préférence choisies parmi les pouzzolanes et les cendres volantes siliceuses. Alternativement, la composition de liant hydraulique comprend de préférence, par rapport à la masse totale sèche de la composition de liant hydraulique, entre 31 % et 49 % en masse de laitier granulé de haut fourneau, entre 20 % et 38 % en masse de clinker et entre 31 % et 49 % en masse d’additions minérales de préférence choisies parmi les pouzzolanes et les cendres volantes siliceuses. Selon encore un autre mode de réalisation, la composition de liant hydraulique comprend, par rapport à la masse totale sèche de la composition de liant hydraulique, entre 10 % et 80 % en masse, de préférence entre 20 % et 70 % en masse, de préférence entre 31 % et 59 % en masse de laitier granulé de haut fourneau. Selon ce mode de réalisation, la composition de liant hydraulique comprend de préférence, par rapport à la masse totale sèche de la composition de liant hydraulique, entre 20 % et 90 % en masse, de préférence entre 30 % et 80% en masse, de préférence entre 35 % et 49 % en masse de clinker. Selon ce mode de réalisation, la composition de liant hydraulique comprend de préférence, par rapport à la masse totale sèche de la composition de liant hydraulique, entre 6 % et 20 % en masse, d’additions minérales de préférence choisies parmi les pouzzolanes naturelles, les cendres volantes siliceuses et du carbonate de calcium ou de magnésium. De préférence, la composition de liant hydraulique adjuvantée comprend, par rapport à la masse totale sèche de la composition de liant hydraulique, de 0,05 % à 3,0 % en masse, de préférence de 0,1 % à 2,0 % en masse, de préférence de 0,2 % à 1,5 % en masse, de préférence de 0,3 % à 1,0 % en masse, de préférence de 0,4 % à 0,8 % en masse, de préférence de 0,5 % à 0,7 % en masse de sel d’aluminium. De préférence, la composition de liant hydraulique adjuvantée comprend, par rapport à la masse totale sèche de la composition de liant hydraulique, de 0,01 % à 1,0 % en masse, de préférence de 0,05 % à 0,8 % en masse, de préférence de 0,08 % à 0,6 % en masse, de préférence de 0,1 % à 0,5 % en masse de sel de calcium et/ou de laitier cristallisé de haut fourneau. De préférence, le ratio massique entre la teneur massique en sel d’aluminium et la teneur massique en sel de calcium et/ou en laitier cristallisé de haut fourneau est compris entre 0,1 et 15, de préférence entre 0,5 et 10, de préférence entre 1 et 8, de préférence entre 1,5 et 6, de préférence entre 2 et 5. De préférence, la composition de liant hydraulique adjuvantée comprend, par rapport à la masse totale sèche de la composition de liant hydraulique, entre 0,01 % et 0,9 % en masse, de préférence entre 0,02 % et 0,6 % en masse, de préférence entre 0,05 % et 0,3 % en masse, de préférence entre 0,08 % et 0,15 % en masse, de préférence entre 0,08 % et 0,12 % en masse de sel alcalin ou alcalino-terreux de thiocyanate. De préférence, la composition de liant hydraulique adjuvantée comprend, par rapport à la masse totale sèche de la composition de liant hydraulique, entre 0,01 % et 0,9 % en masse, de préférence entre 0,02 % et 0,6 % en masse, de préférence entre 0,05 % et 0,3 % en masse, de préférence entre 0,08 % et 0,15 % en masse, de préférence entre 0,08 % et 0,12 % en masse d’alcanolamine. De préférence, la composition de liant hydraulique adjuvantée comprend, par rapport à la masse totale sèche de la composition de liant hydraulique, entre 0,01 % et 1 % en masse, de préférence entre 0,05 % et 0,8 % en masse, de préférence entre 0,08 % et 0,6 % en masse, de préférence entre 0,1 % et 0,5 % en masse, de préférence entre 0,15 % et 0,4 % en masse d’adjuvant réducteur ou haut réducteur d’eau. Selon un premier mode de réalisation, la composition de liant hydraulique adjuvantée comprend : - une composition de liant hydraulique telle que définie ci-dessus comprenant, par rapport à la masse totale sèche de la composition de liant hydraulique, entre 6 % et 95 % en masse de laitier granulé de haut fourneau, - un sel d’aluminium tel que défini ci-dessus, et - un sel de calcium tel que défini ci-dessus. Selon un deuxième mode de réalisation, la composition de liant hydraulique adjuvantée comprend : - une composition de liant hydraulique telle que définie ci-dessus comprenant, par rapport à la masse totale sèche de la composition de liant hydraulique, entre 6 % et 95 % en masse de laitier granulé de haut fourneau, - un sel d’aluminium tel que défini ci-dessus, et - du laitier cristallisé de haut fourneau tel que défini ci-dessus. Selon un troisième mode de réalisation, la composition de liant hydraulique adjuvantée comprend : - une composition de liant hydraulique telle que définie ci-dessus comprenant, par rapport à la masse totale sèche de la composition de liant hydraulique, entre 6 % et 95 % en masse de laitier granulé de haut fourneau, - un sel d’aluminium tel que défini ci-dessus, et -un mélange de sel de calcium et de laitier cristallisé de haut fourneau tels que définis ci-dessus. Toutes les caractéristiques de la composition d’adjuvant et de la composition de liant hydraulique adjuvantée s’appliquent indépendamment à n’importe quel de ces trois modes de réalisation. En particulier, les teneurs et ratios définis relativement au sel de calcium et au laitier cristallisé de haut fourneau s’appliquent indépendamment au sel de calcium et au laitier cristallisé de haut fourneau. Ainsi, par exemple, dans le premier mode de réalisation, la teneur sel de calcium est comprise entre 0,01 % et 1,0 % en masse, de préférence entre 0,05 % et 0,8 % en masse, de préférence entre 0,08 % et 0,6 % en masse, de préférence entre 0,1 % et 0,5 % en masse par rapport à la masse totale sèche de la composition de liant hydraulique ; dans le deuxième mode de réalisation, la teneur en laitier cristallisé de haut fourneau est comprise entre 0,01 % et 1,0 % en masse, de préférence entre 0,05 % et 0,8 % en masse, de préférence entre 0,08 % et 0,6 % en masse, de préférence entre 0,1 % et 0,5 % en masse par rapport à la masse totale sèche de la composition de liant hydraulique ; et par exemple, dans le troisième mode de réalisation, chacun du sel de calcium et du laitier cristallisé de haut fourneau est indépendamment présent en une teneur comprise entre 0,01 % et 1,0 % en masse, de préférence entre 0,05 % et 0,8 % en masse, de préférence entre 0,08 % et 0,6 % en masse, de préférence entre 0,1 % et 0,5 % en masse par rapport à la masse totale sèche de la composition de liant hydraulique. Le sel alcalin ou alcalino-terreux de thiocyanate, l’alcanolamine et l’adjuvant réducteur ou haut réducteur d’eau sont tels que définis ci-dessus pour la composition d’adjuvant. La composition de liant hydraulique adjuvantée peut comprendre en outre au moins un additif tel que décrit ci-dessus pour la composition d’adjuvant. Composition hydraulique La présente invention concerne également une composition hydraulique comprenant : - une composition de liant hydraulique, telle que définie ci-dessus, comprenant, par rapport à la masse totale sèche de la composition de liant hydraulique, entre 6 % et 95 % en masse de laitier granulé de haut fourneau, - une composition d’adjuvant selon l’invention, - de l’eau, - éventuellement un granulat, et - éventuellement une addition minérale. La présente invention concerne donc une composition hydraulique comprenant : - une composition de liant hydraulique adjuvantée telle que définie ci-dessus (selon n’importe quel mode de réalisation), - de l’eau, - éventuellement un granulat, et - éventuellement une addition minérale. La composition hydraulique est de préférence une composition de béton, mortier ou chape. Par « granulats », on entend un ensemble de grains minéraux de diamètre moyen compris entre 0 et 125 mm. Selon leur diamètre, les granulats sont classés dans l’une des six familles suivantes : fillers, sablons, sables, graves, gravillons et ballast (normes EN 12620 et EN 13242+A1). Les granulats les plus utilisés sont les suivants : - les fillers, qui ont un diamètre inférieur à 2 mm et pour lesquels au moins 85 % des granulats ont un diamètre inférieur à 1,25 mm et au moins 70 % des granulats ont un diamètre inférieur à 0,063 mm, - les sables de diamètre compris entre 0 et 6,3 mm - les graves de diamètre supérieur à 6,3 mm - les gravillons de diamètre compris entre 2 mm et 63 mm Les sables sont donc compris dans la définition de granulat selon l’invention. Les fillers peuvent notamment être d’origine calcaire ou dolomitique. L'expression « additions minérales » désigne les laitiers granulés de haut fourneau (tels que définis dans la norme EN 197-1:2011 paragraphe 5.2.2), les laitiers d'aciérie, les matériaux pouzzolaniques (tels que définis dans la norme EN 197-1:2011 paragraphe 5.2.3), les cendres volantes (telles que définies dans la norme EN 197-1:2011 paragraphe 5.2.4), les schistes calcinés (tels que définis dans la norme EN 197-1:2011 paragraphe 5.2.5), ou encore les fumées de silices (telles que définies dans la norme EN 197-1:2011 paragraphe 5.2.7 ou la norme EN 197-5:2021 paragraphe 5), les carbonates de calcium ou de magnésium ou leurs mélanges. La composition hydraulique peut comprendre en outre au moins un additif tel que décrit ci-dessus pour la composition d’adjuvant. Les compositions de liant hydraulique et hydrauliques sont préparées de façon classique par mélange des constituants susmentionnés. La composition d’adjuvant est ajoutée au moment du gâchage ou au moment du broyage de la composition de liant hydraulique. La présente invention concerne également l’utilisation d’une composition d’adjuvant selon l’invention, pour améliorer les résistances mécaniques en compression, de préférence à court terme, d’une composition de liant hydraulique comprenant, par rapport à la masse totale sèche de la composition de liant hydraulique, entre 6 % et 95 % en masse de laitier granulé de haut fourneau. Les expressions « de … à … », « entre … et … », « allant de … à … », « varie de … à … », et « moins de … » doivent se comprendre bornes incluses, sauf si le contraire est précisé. L’invention est illustrée dans les exemples qui suivent. Exemple 1 : Description des compositions d’adjuvan t Les compositions d’adjuvants ont été préparées en mélangeant les ingrédients décrits dans le tableau suivant avec les teneurs indiquées, exprimées par rapport à la masse totale de la composition d’adjuvant. Les compositions d’adjuvants ont été préparées et mélangés, selon les teneurs indiquées dans le Tableau 1, à l’aide d’un mélangeur dynamique 3D (mouvements de rotation, translation et inversion) pendant une durée de 15 minutes. Trihydroxyde d’aluminium Al(OH) 3 Nitrate de calcium Ca(NO 3 ) 2 Thiocyanate de sodium NaSCN Diéthanolisopropanolamine (DEIPA) Laitier cristallisé de haut fourneau Filler siliceux C1* 30 % - - - - Qsp 100 C2* - 20 % - - - Qsp 100 C3 30 % 20 % - - - Qsp 100 C4* 20% - - - - Qsp 100 C5* - - - - 5 % Qsp 100 C6 20 % - - - 5% Qsp 100 C7* - 10 % - - - Qsp 100 C8 30 % 10 % - - - Qsp 100 C9 30 % 10 % 10 % - - Qsp 100 C10 30 % 10 % - 10 % - Qsp 100 C11* - - 10 % - - Qsp 100 C12* - - - 10 % - Qsp 100 * : comparatif Exemple 2 : Test des compositions d’adjuvant dans des compositions hydrauliques type mortier Les mortiers utilisés présentent les compositions des tableaux 2 à 4 ci-dessous. [Tableau 2] – Mortier 1 Sable 1527 g Ciment CEM III/C 32,5 N - LH/SR CE ECOCEM Clinker 60 g Laitier granulé de haut fourneau 444 g Sulfate de calcium 20 g Phases mineures 10 g Eau efficace 241 g Ratio E eff icace /L total 0,45 Polymère 1 (% sec/liant total) 0,161 % [Tableau 3] – Mortier 2 Sable 1527 g Ciment CEM III/A 52,5 L CE PM-ES-CP1 NF Calcia Rombas Clinker 173 g Laitier granulé de haut fourneau 332 g Sulfate de calcium 19 g Phases mineures 9 g Eau efficace 241 g Ratio E eff icace /L total 0,45 Polymère 1 (% sec/liant total) 0,249 % [Tableau 4] – Mortier 3 Sable 1527 g Ciment CEM III/A 52,5 L La Malle Clinker 207 g Laitier granulé de haut fourneau 294 g Sulfate de calcium 17 g Phases mineures 15 g Eau efficace 241 g Ratio E eff icace /L total 0,45 Polymère 1 (% sec/liant total) 0,292 % Le polymère 1 à effet superplastifiant utilisé pour adjuvanter les mortiers est constitué des unités suivantes : avec a = 65, b = 35 et z = 53. Les compositions C1*, C2* et C3 de l’exemple 1 ont été ajoutées au mortier 1 dans les teneurs du tableau suivant (exprimées en pourcentage massique de chaque adjuvant par rapport à la masse totale sèche de liant). [Tableau 5] – Mortier 1 adjuvanté Ref Composition d’adjuvant Trihydroxyde d’aluminium Al(OH) 3 Ca(NO 3 ) 2 Etalement initial (mm) Résistance mécanique en compression 24 h à 20°C (MPa) (selon norme NF EN 196-1) Ecart-type Rc 24h (MPa) CH10* - - - 210 1,5 0,0 CH11* C1* 0,60 % - 160 2,2 0,1 CH12* C2* - 0,40 % 160 1,4 0,1 CH13 C3 0,60 % 0,40 % 180 2,5 0,0 * : comparatif Ces résultats démontrent clairement l’effet de synergie entre l’hydroxyde d’aluminium et le nitrate de calcium. En effet, utilisé seul, le nitrate de calcium n’a pas d’effet sur les résistances mécaniques en compression à 24 h ; mais en mélange avec l’hydroxyde d’aluminium, il améliore son effet sur les résistances mécaniques en compression. Ceci est d’autant plus inattendu que le ciment CEM III/C est un ciment très difficile à accélérer par sa très faible teneur en clinker. Les compositions C4*, C5* et C6 de l’exemple 1 ont été ajoutées au mortier 2 dans les teneurs du tableau suivant (exprimées en pourcentage massique de chaque adjuvant par rapport à la masse totale sèche de liant). [Tableau 6] – Mortier 2 adjuvanté Ref Composition d’adjuvant Trihydroxyde d’aluminium Al(OH) 3 Laitier cristallisé de haut fourneau (moulu) Etalement initial (mm) Résistance mécanique en compression 24 h à 20°C (MPa) (selon norme NF EN 196-1) Ecart-type Rc 24h (MPa) CH20* - - - 165 3,5 0,3 CH21* C4* 0,40 % - 160 4,8 0,1 CH22* C5* - 0,10 % 160 3,2 0,1 CH23 C6 0,40 % 0,10 % 140 5,7 0,1 * : comparatif Ces résultats démontrent clairement l’effet de synergie entre l’hydroxyde d’aluminium et le laitier cristallisé de haut fourneau. En effet, utilisé seul, le laitier cristallisé de haut fourneau a un effet délétère sur les résistances mécaniques en compression à 24 h ; mais en mélange avec l’hydroxyde d’aluminium, il améliore son effet sur les résistances mécaniques en compression. Les compositions C1*, C7*, C8, C9, C10, C11* et C12* de l’exemple 1 ont été ajoutées au mortier 3 dans les teneurs du tableau suivant (exprimées en pourcentage massique de chaque adjuvant par rapport à la masse totale sèche de liant). [Tableau 7] – Mortier 3 adjuvanté Ref Composition d’adjuvant Trihydroxyde d’aluminium Al(OH) 3 Nitrate de calcium Ca(NO 3 ) 2 Thiocyanate de sodium DEIPA Etalement initial (mm) Résistance mécanique en compression 22 h à 10°C (MPa) (selon norme NF EN 196-1) Ecart-type Rc 22h (MPa) CH30* - - - - - 255 1,56 0,0 CH31* C1* 0,60 % - - - 200 2,23 0,0 CH32* C7* - 0,20 % - - 270 0,85 0,1 CH33 C8 0,60 % 0,20 % - - 230 2,57 0,0 CH34 C9 0,60 % 0,20 % 0,10 % - 235 3,04 0,1 CH35 C10 0,60 % 0,20 % - 0,10 % 200 2,99 0,0 CH36* C11* - - 0,10 % - 265 0,59 0,1 CH37* C12* - - - 0,10 % 245 1,18 0,1 * : comparatif Ces résultats démontrent clairement l’effet de synergie entre l’hydroxyde d’aluminium et le nitrate de calcium. En effet, utilisé seul, le nitrate de calcium a un effet délétère sur les résistances mécaniques en compression à 24 h ; mais en mélange avec l’hydroxyde d’aluminium, il améliore son effet sur les résistances mécaniques en compression. Les résultats obtenus en présence additionnelle de thiocyanate de sodium ou de DEIPA sont également très surprenants car, bien que ces composés soient connus comme activateurs du clinker, ils ont un effet très délétère sur la résistance mécanique en compression lorsqu’ils sont utilisés seuls sur des liants hydrauliques comprenant du laitier granulé de haut fourneau (voir compositions CH36* et CH37*). Par contre, utilisés en mélange avec l’hydroxyde d’aluminium et le nitrate de calcium, ils améliorent significativement les résistances mécaniques en compression. Composition d’adjuvant comprenant, par rapport à la masse totale de la composition d’adjuvant : - de 1 % à 60 % en masse d’un sel d’aluminium, et - un sel de calcium et/ou du laitier cristallisé de haut fourneau. Composition d’adjuvant selon la revendication 1, dans laquelle la teneur en sel d’aluminium est comprise entre 5 % et 50 % en masse, de préférence entre 10 % et 45 % en masse, de préférence entre 15 % et 40 % en masse, de préférence entre 20 % et 35 % en masse, par rapport à la masse totale de la composition d’adjuvant. Composition d’adjuvant selon la revendication 1 ou 2, dans laquelle la teneur en sel de calcium et/ou en laitier cristallisé de haut fourneau est comprise entre 1 % et 40 % en masse, de préférence entre 2 % et 30 % en masse, de préférence entre 5 % et 25 % en masse, de préférence entre 8 % et 15 % en masse, par rapport à la masse totale de la composition d’adjuvant. Composition d’adjuvant selon l’une quelconque des revendications précédentes, dans laquelle le sel d’aluminium est choisi parmi le carbonate d’aluminium, le chlorure d’aluminium, le nitrate d’aluminium, le trihydroxyde d’aluminium, le sulfate d’aluminium, l’oxalate d’aluminium, l’acétate d’aluminium, le thiocyanate d’aluminium, de préférence le sel d’aluminium est le trihydroxyde d’aluminium. Composition d’adjuvant selon l’une quelconque des revendications précédentes, dans laquelle le sel de calcium est choisi parmi le chlorure de calcium, le nitrate de calcium, le dihydroxyde de calcium, le sulfate de calcium, l’oxalate de calcium, l’acétate de calcium, le thiocyanate de calcium, de préférence le sel de calcium est le nitrate de calcium. Composition d’adjuvant selon l’une quelconque des revendications précédentes, comprenant en outre un sel alcalin ou alcalino-terreux choisi parmi les sels alcalins ou alcalino-terreux de formiate, carbonate, chlorure, hydroxyde, oxalate, thiocyanate, silicate, sulfate ou nitrate ou leur mélange, de préférence comprend un sel alcalin ou alcalino-terreux de thiocyanate, de préférence comprend du thiocyanate de sodium ou de calcium. Composition d’adjuvant selon la revendication 6, dans laquelle la teneur en sel alcalin ou alcalino-terreux est comprise entre 0,5 % et 30 % en masse, de préférence entre 1 % et 20 % en masse, de préférence entre 5 % et 15 % en masse, par rapport à la masse totale de la composition d’adjuvant. Composition d’adjuvant selon l’une quelconque des revendications précédentes, comprenant en outre une alcanolamine, de préférence choisie parmi la diéthanolisopropanolamine, la triisopropanolamine, la N,N-bis(2-hydroxypropyl)-N-(hydroxyéthyl)amine, la triéthanolamine, la N,N,N′,N′-tetrakis(2-hydroxyethyl)ethylenediamine, la méthyldiéthanolamine, la bis-(2-hydroxypropyl)-amine et la diéthanolamine, préférentiellement est la diéthanolisopropanolamine. Composition d’adjuvant selon la revendication 8, dans laquelle la teneur en alcanolamine est comprise entre 0,5 % et 30 % en masse, de préférence entre 1 % et 20 % en masse, de préférence entre 5 % et 15 % en masse, par rapport à la masse totale de la composition d’adjuvant. Composition d’adjuvant selon l’une quelconque des revendications précédentes, comprenant en outre un adjuvant réducteur ou haut réducteur d’eau choisi parmi les polymères polycarboxylates polyalcoxylés et les polymères phosphonate polyalcoxylés, et l’un quelconque de leurs mélanges. Composition d’adjuvant selon l’une quelconque des revendications précédentes, se présentant sous la forme d’une suspension, de préférence aqueuse, ou d’une poudre, préférentiellement sous la forme d’une suspension aqueuse. Composition de liant hydraulique adjuvantée comprenant : - une composition de liant hydraulique comprenant, par rapport à la masse totale sèche de la composition de liant hydraulique, entre 6 % et 95 % en masse de laitier granulé de haut fourneau, et - une composition d’adjuvant selon l’une quelconque des revendications 1 à 11. Composition de liant hydraulique adjuvantée selon la revendication 12, dans laquelle la teneur en composition d’adjuvant dans la composition de liant hydraulique adjuvantée est comprise entre 0,05 % et 7,0 % en masse, de préférence entre 0,1 % et 5,0 % en masse, de préférence entre 0,2 % et 4,0 % en masse, de préférence entre 0,3 % et 2,5 % en masse, de préférence entre 0,3 % et 2,0 % en masse, par rapport à la masse totale sèche de la composition de liant hydraulique. Composition de liant hydraulique adjuvantée selon la revendication 12 ou 13, comprenant, par rapport à la masse totale sèche de la composition de liant hydraulique : - entre 0,05 % et 3,0 % en masse de sel d’aluminium, et - entre 0,01 % et 1,0 % en masse d’un sel de calcium et/ou de laitier cristallisé de haut fourneau. Composition hydraulique comprenant : - une composition de liant hydraulique comprenant, par rapport à la masse totale sèche de la composition de liant hydraulique, entre 6 % et 95 % en masse de laitier granulé de haut fourneau, - une composition d’adjuvant telle que définie selon l’une quelconque des revendications 1 à 11, - de l’eau, - éventuellement un granulat, et - éventuellement une addition minérale. Utilisation d’une composition d’adjuvant telle que définie selon l’une quelconque des revendications 1 à 11, pour améliorer les résistances mécaniques en compression, de préférence à court terme, d’une composition de liant hydraulique comprenant par rapport à la masse totale sèche de la composition de liant hydraulique, entre 6 % et 95 % en masse de laitier granulé de haut fourneau.